(57)【要約】【課題】穂先部が中実に形成された竿杆使用の釣竿において、魚の当たりを手元側に明確に伝達するよう構成する。【解決手段】少なくとも先部が中実部１０であって、該中実部はソリッド状芯材１０Ａを有し、該ソリッド状芯材の先部外周には、ソリッド状芯材の中心軸線に対して対称な２つの傾斜方向に指向するように強化繊維が配設されたプリプレグを巻回したバイアス層１０Ｂを設け、強化繊維を前記中心軸線の方向に指向させたプリプレグを、前記バイアス層の元部側にその一部が重なるようにしつつ後方のソリッド状芯材の上にまで亘って巻回した軸長外層１０Ｃを設け、該軸長外層の領域の竿杆曲げ剛性の長さ当たりの変化率の平均値が、前記重なり部分である前記一部の領域を除いた前記バイアス層の領域の竿杆曲げ剛性の長さ当たりの変化率の平均値よりも大きくて高剛性な竿杆を有するよう構成する。【選択図】図２
2011211906.tif 000002
【特許請求の範囲】
【請求項１】
少なくとも先部が中実部であって、該中実部はソリッド状芯材を有し、該ソリッド状芯材の先部外周には、ソリッド状芯材の中心軸線に対して対称な２つの傾斜方向に指向するように強化繊維が配設されたプリプレグを巻回したバイアス層を設け、強化繊維を前記中心軸線の方向に指向させたプリプレグを、前記バイアス層の元部側にその一部が重なるようにしつつ後方のソリッド状芯材の上にまで亘って巻回した軸長外層を設け、該軸長外層の領域の竿杆曲げ剛性の長さ当たりの変化率の平均値が、前記重なり部分である前記一部の領域を除いた前記バイアス層の領域の竿杆曲げ剛性の長さ当たりの変化率の平均値よりも大きくて高剛性な竿杆を有することを特徴とする釣竿。
【請求項２】
前記軸長外層用のプリプレグの先側縁が前記中心軸線方向に対して直交していて、前記軸長外層の先側端が段差状に形成されている請求項１記載の釣竿。
【請求項３】
前記重なり部分においてバイアス層は軸長外層の下側層であって、該バイアス層用のプリプレグの元側縁が前記中心軸線方向に対して傾斜していて、前記重なり部分内における前記バイアス層の元側領域が元側方向に漸次薄肉化している請求項１又は２記載の釣竿。
【請求項４】
前記バイアス層の強化繊維は前記ソリッド状芯材よりも低弾性の材料で形成している請求項１〜３の何れか１記載の釣竿。
【発明の詳細な説明】
【技術分野】
【０００１】
本発明は、少なくとも穂先部が中実に形成されている竿杆を有する釣竿に関する。
【背景技術】
【０００２】
従来からソリッド状芯材を用いた中実竿杆を用いた釣竿が使用されている。ソリッド状芯材は撓み強度や曲げ剛性の補強のために軸長方向指向の強化繊維を有するプリプレグで巻回補強される。また、中実故細径のものが多くて捩じれ剛性が小さく、ガイドを有する釣竿の場合、魚の引きによって単に下方に撓むのみならず、捩じれてガイドが横を向いてしまう。このため、強化繊維が傾斜方向に指向したバイアス層用のプリプレグを巻回補強する。こうして中実竿杆の大撓みする特性を残しつつ、ガイド取付部における破損防止等、この竿杆にまつわる種々の問題解決のための技術が下記特許文献１，２等が出願されている。
【先行技術文献】
【特許文献】
【０００３】
【特許文献１】特開２０００−３３３５６０号公報
【特許文献２】特開２００１−１２０１１７号公報
【発明の概要】
【発明が解決しようとする課題】
【０００４】
ところが、中実竿杆は撓み易いため、撓みという歪みによって振動エネルギーが吸収されてしまい、釣竿手元での魚信感度が悪くなる。釣人は手元に伝わる振動で色々な情報を得ていた。例えば、魚の当たりを釣竿振動で感じ取ったり、仕掛けの重りが水底にぶつかった時に手に伝わる振動によって水底の様子を知ることができたり、ルアーの泳動状態を釣竿を通じて伝わる振動で感じ取ったりしていた。従って、中実竿杆によるしなやかさを生かして、掛った魚の引きエネルギーを吸収して魚を弱らせたり、魚の餌のくわえ始めに警戒しないようにしたり、また、釣糸に衝撃的な負荷がかからないようにしつつ、振動感度の良好な釣竿が望まれる。
依って解決しようとする課題は、穂先部が中実に形成された竿杆使用の釣竿において、魚の当たりを手元側に明確に伝達するよう構成した釣竿の提供である。
【課題を解決するための手段】
【０００５】
上記課題に鑑みて第１の発明は、少なくとも先部が中実部であって、該中実部はソリッド状芯材を有し、該ソリッド状芯材の先部外周には、ソリッド状芯材の中心軸線に対して対称な２つの傾斜方向に指向するように強化繊維が配設されたプリプレグを巻回したバイアス層を設け、強化繊維を前記中心軸線の方向に指向させたプリプレグを、前記バイアス層の元部側にその一部が重なるようにしつつ後方のソリッド状芯材の上にまで亘って巻回した軸長外層を設け、該軸長外層の領域の竿杆曲げ剛性の長さ当たりの変化率の平均値が、前記重なり部分である前記一部の領域を除いた前記バイアス層の領域の竿杆曲げ剛性の長さ当たりの変化率の平均値よりも大きくて高剛性な竿杆を有することを特徴とする釣竿を提供する。上記平均値は、長さ当たりの剛性変化率を長さに亘って積分し（足し合わせ）、これを長さで割れば良い。
【０００６】
第２の発明は、第１の発明の前記軸長外層用のプリプレグの先側縁が前記中心軸線方向に対して直交していて、前記軸長外層の先側端が段差状に形成されているよう構成する。
第３の発明は、第１又は第２の発明の前記重なり部分においてバイアス層は軸長外層の下側層であって、該バイアス層用のプリプレグの元側縁が前記中心軸線方向に対して傾斜していて、前記重なり部分内における前記バイアス層の元側領域が元側方向に漸次薄肉化しているよう構成する。
第４の発明は、第１〜３の発明の前記バイアス層の強化繊維は前記ソリッド状芯材よりも低弾性の材料で形成している。
【発明の効果】
【０００７】
第１の発明では、軸長外層領域の先側のバイアス層領域は、そのソリッド状芯材のしなやかさ、撓み易さを生かして、魚の当たりによって大きな振れ撓みが生じる。このバイアス層領域の元側隣接領域が軸長外層の領域であって、ここは先側のバイアス層領域の曲げ剛性よりも高剛性故、バイアス層領域の大きな振れによる鈍い振動を、高剛性の軸長外層領域に伝えて感知し易い細かな振動に変え、更に、この軸長外層領域の剛性変化率がバイアス層領域のそれと比べて大きく、剛性変化が大きいため、その振動を明確に手元側に伝えることができる。また、バイアス層領域はソリッド状芯材の捩じれ防止のためにバイアスの外層を設けており、これで捩じれを防止して魚信等の振れの方向性を出し、感知し易い振動に変えている。
【０００８】
第２の発明では、軸長外層の先側端が段差状に厚肉形成されているため急激に高剛性となる軸長外層領域となり、先側バイアス層領域からの大きな振れによる鈍い振動を、特に高感度に受信できて細かな振動に変えることができる。
第３の発明では、バイアス層の元側部分が元側方向に漸次薄肉化しているので、軸長外層領域の竿杆外径が元方向に向かって急に小径になることを防止して曲げ剛性の変化率を調整していると共に、元部側に伝わる振動に、捩じれに起因するノイズが加わることを防止して手元で捩じれ感を感じないように、徐々に捩じれ剛性を低減させている。
第４の発明では、バイアス層の強化繊維の弾性率をソリッド状芯材のそれよりも小さくしているため、（軸長外層の重合部を除いた）バイアス層領域の竿杆撓み性を阻害し難い。
【図面の簡単な説明】
【０００９】
【図１】図１は本発明に係る釣竿の側面図である。
【図２】図２は図１のＢ部の拡大縦断面図である。
【図３】図３は図１の竿杆の製法説明図である。
【図４】図４は本発明に係る釣竿の第２形態例を示す部分縦断面の側面図である。
【発明を実施するための形態】
【００１０】
以下、本発明を添付図面を用いて更に詳細に説明する。図１から図３を参照して第１の実施形態例の釣竿を説明する。穂先側の繊維強化樹脂製の中実竿杆１０が、元側の繊維強化樹脂製の管状の竿管２０の先端部に並継式に着脱自在に継ぎ合わされているが、接着接合された一本竿であってもよい。即ち、穂先側のみが中実に形成され、元側が管状である一本竿でもよい。竿管２０の後部にはグリップ部３０が設けられており、その直前にリール装着部４０が設けられている。また、竿管２０の前方部にはこの例では２か所に釣糸ガイドＧ２が設けられている。また、竿杆１０には５箇所等の適宜箇所に釣糸ガイドＧ１が設けられている。
【００１１】
図３を参照して、竿杆１０は、ソリッド状芯素材１０Ａ’の穂先側領域（Ｚ１＋Ｚ０）に所定のプリプレグ１０Ｂ’を巻回し、その一部領域Ｚ０に重合させて他のプリプレグ１０Ｃ’を元側領域（Ｚ０＋Ｚ２）に巻回させて加圧加熱成形する。ソリッド状芯素材１０Ａ’は、弾性率２４０００ｋｇｆ／ｍｍ２（２３５２００Ｎ／ｍｍ２）の炭素繊維を強化繊維として引き揃えてエポキシ樹脂に含浸して成形しているが、強化繊維の無いものでもよい。
【００１２】
プリプレグ１０Ｂ’は、エポキシ樹脂をマトリックス樹脂とし、強化繊維に、弾性率が７０００ｋｇｆ／ｍｍ２（６８６００Ｎ／ｍｍ２）のガラス繊維を使用しており、強化繊維をソリッド状芯素材の中心軸線に対して対称な２方向に指向させて巻回する。この強化繊維の弾性率は、１６０００ｋｇｆ／ｍｍ２（１５６８００Ｎ／ｍｍ２）以下、好ましくは１００００ｋｇｆ／ｍｍ２（９８０００Ｎ／ｍｍ２）以下とする。
【００１３】
プリプレグ１０Ｃ’は、エポキシ樹脂をマトリックス樹脂とし、強化繊維に弾性率が２６０００ｋｇｆ／ｍｍ２（２５４８００Ｎ／ｍｍ２）の炭素繊維を引き揃えたものであり、その指向方向を前記中心軸線の方向に沿わせて前記プリプレグ１０Ｂ’の巻回層の上に巻回する。この強化繊維の弾性率は、２００００ｋｇｆ／ｍｍ２（１９６０００Ｎ／ｍｍ２）以上、好ましくは２３０００ｋｇｆ／ｍｍ２（２２５４００Ｎ／ｍｍ２）以上とする。
【００１４】
こうして図２に示す竿杆１０、即ち、ソリッド状芯材１０Ａの穂先側領域外側にバイアス層１０Ｂが、元側領域外側に軸長外層１０Ｃが形成された竿杆が成形される。竿杆１０の曲げ剛性は元側程大きくなるが、領域Ｚ１のバイアス層領域の曲げ剛性の長さ当たりの平均的変化率を１とすると、この例では、軸長外層の領域（Ｚ０＋Ｚ２）の曲げ剛性の長さ当たりの平均的変化率は１５程度と大きい。なお、図２においては、重合部Ｚ０の外径は元側に向かって縮径しているが、これは重合状態を明示するためであって、ソリッド状芯材１０Ａが元側に向かって拡径しているため、実際の寸法では重合部Ｚ０の竿杆外径は元側に向かって漸増している。しかし、縮径していてもよい。
【００１５】
プリプレグ１０Ｂ’の元側縁１０ＢＥは重合領域Ｚ０の範囲内で傾斜状に形成されている。また、プリプレグ１０Ｃ’の先側縁１０ＣＥはソリッド状芯素材１０Ａ’の中心軸線に対して直交しており、元側縁１０ＣＥ’は傾斜状に形成されている。複数回に亘って巻回されるプリプレグ１０Ｂ’の元側縁１０ＢＥの傾斜によって、バイアス層１０Ｂの元側端部領域は元側に向かって肉厚が漸減し、重合領域Ｚ０における竿杆１０の外径急変を防止して軸長方向指向の炭素繊維の蛇行を防止し、更には、竿杆１０の曲げ剛性の急変を防止する。
【００１６】
また、バイアス層の領域１０Ｂ’の竿杆１０の柔らかな撓みによる振幅の大きな低周波の鈍い振動を、プリプレグ１０Ｃ’の直交状先側縁１０ＣＥによって曲げ剛性が急に大きくなった重合領域Ｚ０で高周波の感知し易い振動に変え、軸長外層領域（Ｚ０＋Ｚ２）は剛性変化が大きいため、その振動を明確に手元側に伝える。傾斜状の元側縁１０ＣＥ’により竿杆１０の後方部の軸長外層終端部肉厚を漸減させている。なお、重合部Ｚ０の外周前端部付近には、１つのガイドリングＧ１を糸止めで装着しており、重合部先端からの層剥離を防止している。
【００１７】
図４は中実竿杆１０を一本竿として使用した例であり、グリップ３０の中まで竿杆１０のソリッド状芯材１０Ａが侵入していること以外は、図１に示した第１形態例の竿杆１０と実質同じである。
【産業上の利用可能性】
【００１８】
本発明は、穂先部が中実に形成されている竿杆を有する釣竿に利用できる。
【符号の説明】
【００１９】
１０                  中実竿杆
１０Ａ                ソリッド状芯材
１０Ｂ                バイアス層
１０Ｃ                軸長外層
２０                  管状の竿管
Ｚ０                    重合部
【図１】
2011211906.tif 000003
【図２】
2011211906.tif 000004
【図３】
2011211906.tif 000005
【図４】
2011211906.tif 000006